(57)【特許請求の範囲】
【請求項１】
重量％で、Ｓｉ0.6〜1％、Ｍｇ0.5〜0.9％、Ｃｕ0.4〜0.8％（ただし、0.4％は含まず）、Ｆｅ0.1〜0.4%、Ｍｎ0.2〜0.6％、Ｃｒ0.05〜0.3％および／またはＺｒ0.05〜0.25％、Ｔｉ0.001〜0.1％、Ｂ0.0001〜0.004％を含有し、残部がＡｌと不可避不純物からなる組成を有する押出形材であって、耐力が２５０〜２９０ＭＰａ、耐力と引張強さとの比が０.８５以上であることを特徴とするサイドメンバ−用Ａｌ−Ｍｇ−Ｓｉ系合金押出形材。
【請求項２】
圧縮変形時の吸収エネルギーが４０００Ｊ以上であることを特徴とする請求項１に記載のサイドメンバ−用Ａｌ−Ｍｇ−Ｓｉ系合金押出形材。
【発明の詳細な説明】
【０００１】
【発明の属する技術分野】
本発明は、自動車の構造用のアルミニウム合金押出形材に関するもので、特に圧潰特性に優れたサイドメンバ−用アルミニウム合金押出形材に関するものである。
【０００２】
【従来の技術】
自動車のサイドメンバ−は、自動車の前方のエンジン部分と、後方のトランク部において、衝突時にアコ−ディオン状に座屈変形し、これにより衝突時の衝撃エネルギ−を吸収することにより、乗員の安全性を確保する機能を持つ部材である。この部材としては、従来、冷延鋼板をプレス成形し、スポット溶接により組み立てたものが用いられている。
【０００３】
しかし、近年、地球の温暖化などの環境問題から、排ガス低減や燃費向上などを目的として自動車の軽量化が強く要請されており、この軽量化の一環として、鋼板の代わりに、軽量で、かつ複雑形状の構造物を一体で製造できるアルミニウム合金押出形材の使用が検討されている。
このような用途に対しては、現在は主として押出性、機械的性質、および耐食性などのバランスの良いＪＩＳ６０６３合金などのＡｌ−Ｍｇ−Ｓｉ系合金の押出材が使用されている。
【０００４】
【発明が解決しようとする課題】
しかしながら、従来のＡｌ−Ｍｇ−Ｓｉ系合金、例えば代表的な６０６３合金は耐力が２１５MPa程度と低いため、軸方向に圧縮荷重を受けた際に変形が進む平均荷重が低く、したがってエネルギ−吸収効率が低いので板厚を厚くする必要があるという問題がある。
また、ＪＩＳ６０６１合金などの強度の高いＡｌ−Ｍｇ−Ｓｉ系合金の押出形材は衝突時の変形で割れが発生しやすく、一旦割れが発生するとそれ以降の衝撃は吸収されないので、エネルギ−吸収効率はきわめて低いものとなるという問題がある。
【０００５】
本発明はかかる問題点に鑑みなされたもので、衝突時の圧縮変形を受けた際に割れが発生することがなく、エネルギ−吸収効率が高い自動車サイドメンバ−材として好適なＡｌ−Ｍｇ−Ｓｉ系合金押出形材を提供することを目的とする。
【０００６】
【課題を解決するための手段】
本発明者らは、前記課題を解決するためアルミニウム合金押出材の圧潰特性に及ぼす材料特性の影響を明らかにすべく種々の実験を行った結果、本発明にかかる組成を有し、かつ耐力及び耐力と引張強さの比を特定の範囲にすることにより優れた圧潰特性が得られることを知見した。
【０００７】
本発明は以上の知見に基づくものであり、重量％で、Ｓｉ0.6〜1％、Ｍｇ0.5〜0.9％、Ｃｕ0.4〜0.8％（ただし、0.4％は含まず）、Ｆｅ0.1〜0.4%、Ｍｎ0.2〜0.6％、Ｃｒ0.05〜0.3％および／またはＺｒ0.05〜0.25％、Ｔｉ0.001〜0.1％、Ｂ0.0001〜0.004％を含有し、残部がＡｌと不可避不純物からなる組成を有する押出形材であって、耐力が２５０〜２９０ＭＰａ、耐力と引張強さとの比が０.８５以上であることを特徴とするサイドメンバ−用Ａｌ−Ｍｇ−Ｓｉ系合金押出形材である。
また本発明は、先に記載のサイドメンバ−用Ａｌ−Ｍｇ−Ｓｉ系合金押出形材であって、圧縮変形時の吸収エネルギーが４０００Ｊ以上であることを特徴とするサイドメンバ−用Ａｌ−Ｍｇ−Ｓｉ系合金押出形材である。
【０００８】
本発明において、耐力を２５０〜２９０ＭＰａとするが、これは２５０ＭＰａ未満では十分なエネルギ−吸収効率が得られず、一方、２９０ＭＰａを越えると衝突時の変形による割れが発生しやすくなるからである。また、耐力と引張強さの比を０.８５以上とするのは、０.８５未満では、衝突時の圧縮変形を受けた際に、座屈変形を越すことなく加工硬化してしまい、割れが発生しやすくなるからである。
なお、耐力、耐力と引張強さの比は、合金組成及び熱処理条件により変化させることができる。つまり、Ｍｇ，Ｓｉ，Ｃｕ量の少ない合金組成の場合には、高温で、長時間の時効処理条件とし、一方、Ｍｇ，Ｓｉ，Ｃｕ量の多い合金組成の場合には、低温で、短時間の時効処理条件とすることで規定の耐力を得ることが出来る。また、ピーク時効の手前の亜時効ないしはピーク時効を過ぎた過時効の処理を施すことにより、耐力と引張強さの比を規定の範囲とすることが出来る。
【０００９】
次に、本発明にかかるＡｌ−Ｍｇ−Ｓｉ系合金の組成限定理由について説明する。
本発明にかかるＡｌ−Ｍｇ−Ｓｉ系合金押出形材は、重量％で、Ｓｉ：0.6〜1％、Ｍｇ：0.5〜0.9％、Ｃｕ：0.4〜0.8％（ただし、0.4％は含まず）、Ｆｅ：0.1〜0.4%、Ｍｎ：0.2〜0.6％、Ｔｉ：0.001〜0.1％、Ｂ：0.0001〜0.004％を含有し、さらにＣｒ：0.05〜0.3％および／またはＺｒ：0.05〜0.25％を含有し、残部がＡｌと不可避不純物からなる組成を有する。
【００１０】
ＳｉおよびＭｇには、微細なＭｇ２Ｓｉ化合物として析出して強度を向上させる作用があり、ＳｉおよびＭｇのいずれかの含有量がＳｉ：0.6％未満およびＭｇ：0.5％未満になると、Ｍｇ２Ｓｉ化合物の析出量が少なくなって所望の強度を確保することができなくなる。一方、その含有量が、Ｓｉ：1％およびＭｇ：0.9％を超えると押出加工性および曲げ加工性が低下するとともに、衝突時の変形による割れが発生しやすくなる。したがって、Ｓｉ：0.6〜1％、Ｍｇ：0.5〜0.9％とした。ＳｉおよびＭｇの望ましい範囲は、Ｓｉ：0.65〜0.95％、Ｍｇ：0.55〜0.85％である。
【００１１】
Ｃｕは、素地に固溶して強度を向上させる作用があるが、その含有量が0.4％以下では所望の強度向上効果が得られず、一方その含有量が0.8％を超えると曲げ加工性および耐食性が低下するようになる。したがって、Ｃｕ：0.4〜0.8％（ただし、0.4％は含まず）とした。Ｃｕの望ましい範囲は、0.45  〜0.65％である。
【００１２】
Ｆｅ、Ｍｎ、Ｃｒ、Ｚｒには、Ｆｅと、Ｍｎと、Ｃｒおよび／またはＺｒとが共存した状態で、均質化処理後に微細な金属間化合物が素地中に分散して押出加工時の再結晶を著しく抑制することにより繊維状組織の発達を促進し、この結果衝突時の変形による割れを発生しにくくする作用がある。しかし、その含有量がＦｅ：0.1％未満、Ｍｎ：0.2％未満、Ｃｒ：0.05％未満およびＺｒ：0.05％未満、ではその効果が不十分あり、一方その含有量が、それぞれＦｅ：0.4％、Ｍｎ：0.6％、Ｃｒ：0.3％、およびＺｒ：0.25％を超えると、粗大な金属間化合物が生成するようになり衝突時の変形による割れが発生しやすくなる。したがって、Ｆｅ：0.1〜0.4％、Ｍｎ：0.2〜0.6％、Ｃｒ：0.05〜0.3％および／またはＺｒ：0.05〜0.25％とした。Ｆｅ、Ｍｎ、Ｃｒ、Ｚｒの望ましい範囲は、Ｆｅ：0.15〜0.25％、Ｍｎ：0.25〜0.45％、Ｃｒ：0.07〜0.2 ％、Ｚｒ：0.07〜0.15％である。なお、ＣｒとＺｒは、複合添加することが望ましい。
【００１３】
ＴｉおよびＢは鋳造組織を微細化し、鋳造割れを防止する作用があるが、ＴｉおよびＢのいずれかの含有量でもＴｉ：0.001％未満およびＢ：0.0001％未満になると、所望の効果が得られず、一方ＴｉおよびＢのいずれかの含有量でも、Ｔｉ：0.1％およびＢ：0.004％を超えると、粗大な金属間化合物を生成するようになり衝突時の変形による割れが発生しやすくなる。したがって、Ｔｉ：0.001〜0.1％、Ｂ：0.0001〜0.004％とした。ＴｉおよびＢの望ましい範囲は、Ｔｉ：0.005〜0.05％、Ｂ：0.005〜0.001％である。
【００１４】
本発明にかかるＡｌ−Ｍｇ−Ｓｉ系合金押出形材は、前記の化学組成を有するアルミニウム合金ビレットを５１０〜５８０℃で、２〜２４時間均質化処理し、次いで４５０〜５２０℃に加熱して押出加工した後、２℃／秒以上の平均冷却速度で冷却する。なお、冷却速度を２℃／秒以上とするのは、冷却中の粗大なＭｇ2Ｓｉ化合物の析出を抑制するためである。
こうして得られた押出形材は曲げ加工後時効処理を行うか、時効処理後曲げ加工を行うか、いずれの方法を取っても良い。時効処理は１５０〜２１０℃の温度範囲で１〜２４時間行えばよい。
【００１５】
【発明の実施の形態】
次に、本発明を実施の形態に基づき説明する。
表１に示す試料１〜９の組成を有する２０４mm径の合金ビレットを常法により溶製し、これらのビレットに５４５℃で４時間保持する均質化処理を施した後、１６５０tonの押出し機を用い、押出加工を行った。押出加工は、押出温度：５００℃、押出速度：５m／min、冷却：水冷、の条件で押出し加工を行い、引続いて試料１〜７に対しては温度：２０５℃に４時間保持、試料８、９に対しては温度：１６０℃に４時間保持の条件で時効処理を施すことにより肉厚２mm、断面５４mm×７０mmの寸法を持った角パイプ形状の押出形材をそれぞれ製造した。なお、表１において、試料１〜３は本発明例、試料４〜９は比較例である。
【００１６】
本発明押出材および比較押出材について、引張試験による耐力測定、および静的圧縮試験による圧潰特性評価を行った。その結果を表２に示す。
【００１７】
【表１】
0003676090.tif 000002
【００１８】
【表２】
0003676090.tif 000003
【００１９】
表２に示した本発明押出材である試料１〜３は、割れが発生することなくアコ−デオン状に圧縮変形し、吸収エネルギ−も４０００Ｊ以上と圧潰特性に優れていた。
これに対し、合金組成及び耐力値が本発明の範囲から外れた試料４，５及び耐力と引張強さの比が本発明の範囲から外れた試料８、９は圧縮試験で割れが発生した。また、試料６，７はそれぞれ６０６３合金、６０６１合金であるが、試料６（６０６３合金）は圧縮試験で割れは発生しないものの吸収エネルギが約３５００Ｊと低く圧潰特性が劣り、また、試料７（６０６１合金）には割れが発生した。
【００２０】
【発明の効果】
本発明によれば、重量％で、Ｓｉ0.6〜1％、Ｍｇ0.5〜0.9％、Ｃｕ0.4〜0.8％（ただし、0.4％は含まず）、Ｆｅ0.1〜0.4%、Ｍｎ0.2〜0.6％、Ｔｉ0.001〜0.1％、Ｂ0.0001〜0.004％、Ｃｒ0.05〜0.3％および／またはＺｒ0.05〜0.25％を含有し、残部がＡｌと不可避不純物からなる組成を有する押出形材であって、耐力が２５０〜２９０ＭＰａ、耐力と引張強さとの比を０.８５以上としたので衝突時の圧縮変形を受けた際に割れが発生することがなく、エネルギ−吸収効率が高い圧潰特性に優れたサイドメンバ−用Ａｌ−Ｍｇ−Ｓｉ系合金押出形材が得られた。